(57)【特許請求の範囲】
【請求項１】
平板発泡装置を採用してポリプロピレン母材に対して発泡を行う、ポリプロピレン微孔発泡厚板の製造方法であって、前記ポリプロピレン母材がコア構造を有し、
前記コア構造を有するポリプロピレン母材は、中間に一列または一列以上のホールを有するポリプロピレン押出板であることを特徴とする、ポリプロピレン微孔発泡厚板の製造方法。
【請求項２】
前記ポリプロピレン押出板の厚さが５〜５０ｍｍであることを特徴とする、請求項１に記載のポリプロピレン微孔発泡厚板の製造方法。
【請求項３】
前記ホールの断面形状は、辺数が３〜８辺の多角形、円形または楕円形であり、前記ホールの高さが０．１〜１０ｍｍであり、幅が０．１〜５０ｍｍであり、ホール間の距離が０．１〜２０ｍｍであることを特徴とする、請求項１に記載のポリプロピレン微孔発泡厚板の製造方法。
【請求項４】
前記コア構造を有するポリプロピレン母材に平板発泡装置を採用して発泡を行う方法は、専用の超臨界平板発泡装置を使用して発泡を行う方法であって、前記専用の超臨界平板発泡装置は、型締圧力を付与する油圧システムと、熱エネルギーを供給する温調システムと、超臨界流体を供給する高圧ガス輸送システムと、高速デコンプシステムと、ガス回収システムとを含むものであって、具体的な発泡プロセスは、
（１）熱エネルギーを供給する温調システムが、平板発泡金型を発泡温度まで昇温させるステップと、 
（２）コア構造を有するポリプロピレン母材を平板発泡金型の内部に入れ、油圧システムが平板発泡金型の型締を駆動し、油圧システムを１５〜２０ＭＰａまで加圧し、高圧ガス輸送システムは、ガス圧力が５〜２５ＭＰａになるように平板発泡金型の内部に高温高圧ガスを導入するステップと、
（３）高温高圧のガスがポリプロピレン母材の表面とコアから同時に拡散して重合体ベースに入りこむステップであって、拡散に必要となる飽和時間が３０〜２００分であるステップと、
（４）溶解均衡になった後，高速デコンプシステムは平板発泡金型内部のガスを高速で抜くとともに、ガス回収システムによりガスを回収し、金型が開き、ポリプロピレン母材が金型の内部から弾き出されるとともに、 発泡され、ポリプロピレン微孔発泡材料を得るステップと、
を含むことを特徴とする、請求項１〜３のいずれか一項に記載のポリプロピレン微孔発泡厚板の製造方法。
【請求項５】
ステップ（１）の前記発泡温度がポリプロピレンの融点より低く、ステップ（２）の前記高温高圧ガスが二酸化炭素または窒素ガスまたは両者の任意の割合の混合物であることを特徴とする、請求項４に記載のポリプロピレン微孔発泡厚板の製造方法。
【請求項６】
前記平板発泡金型はシール材を有し、前記シール材がベリリウム銅、アルミニウム、 グラファイトまたはポリテトラフルオロエチレンのいずれかの一種または複数の複合体であることを特徴とする、請求項４に記載のポリプロピレン微孔発泡厚板の製造方法。
【請求項７】
混合機と、スクリュー押出機と、専用の平板押出ダイと、冷却キャリブレーションテーブルと、シャワー水タンクと、牽引機と、切断機とを備える、押出成形の生産ラインによって製造される、コア構造を有するポリプロピレン母材の製造方法であって、具体的なプロセスは、
（１）ポリプロピレン原料をスクリュー押出機のホッパに吸入し、７０〜８０℃で乾燥するステップと、 
（２）乾燥した原料がスクリュー押出機によって可塑化されて混合され、スクリュー押出機のパラメーターは、スクリュー軸の温度が１６０〜２５０℃、ダイの温度が１６０〜１８０℃、溶融体の圧力が５〜１５ＭＰａ、主機回転数が１０〜５０ｒｐｍに設定されるステップと、
（３）可塑化されたポリプロピレン溶融体が専用の平板押出ダイによって成形され、コアにホールを有する溶融状態のポリプロピレン押出板が形成されるステップと
（４）コアにホールを有する溶融状態のポリプロピレン押出板が牽引機の引張力で冷却キャリブレーションテーブルを通過し、初期の冷却と定型が行われるステップであって、牽引機の引取速度が１０〜５０ｃｍ／ｍｉｎであり、冷却キャリブレーションテーブルの温度が５〜２０℃であるステップと、
（５）初期の定型されたポリプロピレン押出板が冷却キャリブレーションテーブルを出た後に、シャワー水タンクに入り、さらに冷却されるステップであって、シャワーの水温が１０〜３０℃であるステップと、
（６）シャワー済のポリプロピレン押出板が切断機によって所定の長さに切断され、それによって、ポリプロピレン母材を得るステップと、
を含む、請求項１〜３のいずれか一項に記載のコア構造を有するポリプロピレン母材の製造方法。
【請求項８】
ステップ（３）の前記専用の平板押出ダイは、中心に一列または複数列のマンドレルバーを有する平板押出ダイであることを特徴とする、請求項７に記載のコア構造を有するポリプロピレン母材の製造方法。
【請求項９】
前記マンドレルバーの断面形状は、辺数が３〜８辺の多角形、円形または楕円形であってよく、前記マンドレルバーの高さが０．１〜１０ｍｍであり、前記マンドレルバーの幅が０．１〜５０ｍｍであり、前記マンドレルバー間の距離が０．１〜２００ｍｍであることを特徴とする、請求項８に記載のコア構造を有するポリプロピレン母材の製造方法。
【請求項１０】
ステップ（１）の前記ポリプロピレン原料が汎用ポリプロピレンであり、溶融指数が ０．１〜５．０ｇ／１０ｍｉｎであることを特徴とする、請求項７に記載のコア構造を有するポリプロピレン母材の製造方法。
【請求項１１】
ステップ（１）の前記ポリプロピレン原料に助剤を添加し、混合機によって予め混合した後に、スクリュー押出機のホッパに吸入し、７０〜８０℃で乾燥するステップであって、前記助剤は、カラーマスターバッチと、無機充填材と、難燃剤と、静電防止剤とを含み、ポリプロピレン原料の１００重量部に対して、カラーマスターバッチが０〜２重量部、無機充填材が０〜１０重量部、難燃剤が０〜３０重量部、静電防止剤が０〜１５重量部であることを特徴とする、請求項７に記載のコア構造を有するポリプロピレン母材の製造方法。
【発明の詳細な説明】
【技術分野】
【０００１】
本発明は、高分子発泡材料の製造の技術分野に関し、具体的にはポリプロピレン微孔発泡厚板の製造方法に関する。
【背景技術】
【０００２】
重合体微孔発泡材料は、特に発泡孔サイズが１００μｍ未満であり、孔の密度が１．０×１０６個／ｃｍ３より高い重合体多孔発泡材料を指す。高強度軽量や材料の節約等といった特徴があるため、微孔発泡材料は極めて幅広い利用範囲が期待できる。数多くの重合体微孔発泡材料の中では、ポリプロピレン（ＰＰ）微孔発泡材料が、優れた機械的特性、比較的高い熱変形温度、耐化学薬品性、表面保護機能を有し、且つ容易にリサイクル利用される。超臨界二酸化炭素または超臨界窒素で発泡することによって得られたポリプロピレン微孔発泡材料は清潔で無公害である。特に、比較的厚い肉厚のポリプロピレン微孔発泡板材の製品は、例えば、厚みが１０ｍｍより大きいものがサンドイッチ複合材料の理想的な芯材であり、保温車、冷蔵車の断熱板、車、バス及び鉄道輸送車両の天井、床等に使用可能であり、船舶、建築等の断熱保温に応用可能である。
【０００３】
従来の連続押出発泡法では、ポリプロピレン微孔発泡厚板を製造することは困難である。原料樹脂、溶融でのガスの分散レベル、ダイ部の降圧速度率、発泡体コアの熱エネルギーの除去等の要素によって制限されるため、連続押出発泡は、比較的厚みが薄く、通常５ｍｍ未満の微孔発泡シート材に適した製造しか出来なかった。
【０００４】
固相発泡形成法は、重合体微孔発泡材料の製造によく使用される方法である。固相発泡プロセスとは、発泡温度が重合体の流動温度より低く、重合体が依然として固相の条件下で高圧ガスを溶解し拡散させて重合体ベースに入り込ませ、その後、高速デコンプにより発泡孔が核を形成するとともに成長することを誘導する発泡プロセスを指す。一般的には、固相発泡プロセスでは、無定形重合体の発泡温度がそのガラス転移温度より高く、半結晶重合体の発泡温度がその融点より低い。
【０００５】
固相発泡プロセスは、次の特徴がある。（１）固相発泡プロセスは、押出、注型などの溶融発泡プロセスと異なって、樹脂原料の発泡機能に対する要求が比較的低い。閉鎖孔構造の発泡材料を得るためには、発泡孔の成長において泡孔のクラック現象が発生しないように溶融発泡の材料として通常比較的高い溶融強度を備える必要がある。固相発泡プロセスでは、重合体自身が固相であるため、重合体自身の強度は、発泡孔成長過程において起こった重合体に対する引張強度を十分に満たし、発泡孔の閉鎖孔構造を維持することができる。したがって、通常の重合体で発泡することができるため、専門的な変性によって得られた高い溶融強度の発泡原料を使用する必要はない。（2）固相発泡プロセスは、ガスが自ら拡散して重合体ベースに入り込み、分子レベルの分散に達することで、発泡孔が均一の核を形成することに有利となり、それによって、発泡孔のサイズが小さく、発泡孔の密度が高い微孔発泡材料が容易に形成される。（3）高圧雰囲気下の重合体の内部温度の均一化及び容易に実現される高速デコンプは、何れも孔径が比較的小さく、孔の密度が比較的高く、発泡孔のサイズが均一である微孔発泡材料を得ることに有利である。
【０００６】
固相発泡プロセスでは、高圧ガスが自ら拡散する働きで重合体ベースに透過して入り込み、拡散の均衡に達する飽和時間は発泡温度、ガス圧力、重合体の樹脂の種類及びその厚さによって決められる。数多くの複数重合体において、通常ガスの拡散率は比較的遅く、溶解の均衡まで達するために必要な飽和時間は比較的長くなる。特に製品の厚みが増加するにつれて飽和時間が非常に長くなる。したがって、固相発泡法は、通常、比較的肉厚の薄いシート材を製造することに適しているが、比較的肉厚の厚い微孔発泡板材の製造には非常に時間がかかり、効率が悪い。
【発明の概要】
【発明が解決しようとする課題】
【０００７】
上記の従来の技術に存在する問題点に鑑みて、本発明の目的は、ポリプロピレン微孔発泡厚板の製造方法を提供することにあり、当該方法は、発泡孔のサイズが小さく、孔の密度が高く、肉厚が比較的厚い微孔発泡板材を製造することができる。
【課題を解決するための手段】
【０００８】
上記の従来の技術に存在する問題を解決するために、本発明が採用する技術案は、平板発泡装置を採用してポリプロピレン母材に対して発泡を行う、ポリプロピレン微孔発泡厚板の製造方法であって、前記ポリプロピレン母材がコア構造を有することを特徴とする製造方法である。
【０００９】
前記コア構造を有するポリプロピレン母材は、中間に一列または一列以上のホールを有するポリプロピレン押出板である。
【００１０】
前記ポリプロピレン押出板の厚さが５〜５０ｍｍであり、好ましくは、ポリプロピレン押出板の厚さが１０〜３０ｍｍである。
【００１１】
前記ホールの断面形状は、辺数が３〜８辺の多角形、円形または楕円形であってよい。
【００１２】
前記ホールの高さが０．１〜１０ｍｍであり、好ましくは、ホールの高さが０．５〜５ｍｍである。
【００１３】
前記ホールの幅が０．１〜５０ｍｍであり、好ましくは、ホールの幅が０．５〜５ｍｍである。
【００１４】
前記ホール間の距離が０．１〜２０ｍｍであり、好ましくは、隣接するホール間の距離が１〜３ｍｍである。
【００１５】
前記コア構造を有するポリプロピレン母材に平板発泡装置を採用して発泡を行う方法は、専用の超臨界平板発泡装置を使用して発泡をすることである。
【００１６】
前記超臨界平板発泡装置は、型締圧力を付与する油圧システムと、熱エネルギーを供給する温調システムと、超臨界流体を供給する高圧ガス輸送システムと、平板発泡金型と、高速デコンプシステムおよびガス回収システムとを含むものである。
【００１７】
具体的な発泡プロセスは、次のステップを含む。
【００１８】
（１）熱エネルギーを供給する温調システムが、平板発泡金型を発泡温度まで昇温させる。
【００１９】
（２）コア構造を有するポリプロピレン母材を平板発泡金型の内部に入れ、油圧システムが平板発泡金型の型締を駆動し、油圧システムを１５〜２０ＭＰａに加圧し、高圧ガス輸送システムは、ガス圧力が５〜２５ＭＰａになるように平板発泡金型の内部に高温高圧ガスを導入し、好ましくは、１０〜１５ＭＰａである。
【００２０】
（３）高温高圧ガスがポリプロピレン母材の表面とコアから同時に拡散して重合体ベースに入り込むことであって、拡散に必要となる飽和時間が３０〜２００分であり、好ましくは、４０〜１００分である。
【００２１】
（４）溶解が均衡になった後、高速デコンプシステムが平板発泡金型内部のガスを高速で抜くとともに、ガス回収システムによりガスを回収し、金型が開き、ポリプロピレン母材が金型の内部から弾き出されるとともに、発泡され、ポリプロピレン微孔発泡材料が得られる。
【００２２】
前記発泡温度はポリプロピレンの融点より低く、好ましくは、発泡温度が１３０〜１６０℃である。
【００２３】
前記高温高圧ガスは二酸化炭素または窒素または両者の任意の割合の混合物である。 前記平板発泡金型はシール材を有し、前記シール材がベリリウム銅、アルミニウム、グラファイトまたはポリテトラフルオロエチレンのいずれかの一種または複数の複合体である。
【００２４】
押出成形の生産ラインによって製造される、前記コア構造を有するポリプロピレン母材の製造方法であって、完備している押出成形の生産ラインは、混合機と、スクリュー押出機と、専用の平板押出ダイと、冷却キャリブレーションテーブルと、シャワー水タンクと、牽引機と、切断機とを含むものである。具体的な製造プロセスは次の通りである。
【００２５】
（１）ポリプロピレン原料をスクリュー押出機のホッパに吸入し、７０〜８０℃で乾燥する。
【００２６】
（２）乾燥した原料がスクリュー押出機によって可塑化されて混合され、スクリュー押出機のパラメーターは、スクリュー軸の温度が１６０〜２５０℃、ダイの温度が１６０〜１８０℃、溶融圧力が５〜１５ＭＰａ、主機回転数が１０〜５０ｒｐｍに設定される。
【００２７】
（３）可塑化されたポリプロピレン溶融体が専用の平板押出ダイによって成形され、コアにホールを有する溶融状態のポリプロピレン押出板が形成される。
【００２８】
（４）コアにホールを有する溶融状態のポリプロピレン押出板が牽引機の引張力で冷却キャリブレーションテーブルを通過して初期の冷却と定型が行われることであって、牽引機の引取速度が１０〜５０ｃｍ／ｍｉｎであり、冷却キャリブレーションテーブルの温度が５〜２０℃である。
【００２９】
（５）初期の定型したポリプロピレン押出板が冷却キャリブレーションテーブルを出た後、シャワー水タンクに入り、さらに冷却されることであって、シャワーの水温が１０〜３０℃である。
【００３０】
（６）シャワー済のポリプロピレン押出板が切断機によって所定の長さに切断され、それによって、ポリプロピレン母材が得られる。
【００３１】
前記ポリプロピレン原料は、汎用ポリプロピレンであり、具体的にはホモポリプロピレンまたはランダムポリプロピレンである。
【００３２】
前記ポリプロピレン原料の溶融指数が０．１〜５．０ｇ／１０ｍｉｎであり、好ましくは、熔融指数が１．０〜３. ０ｇ／１０ｍｉｎである。
【００３３】
ステップ（１）の前記ポリプロピレン原料に助剤を添加し、混合機によりあらかじめ混合された後、 スクリュー押出機のホッパに吸入され、７０〜８０℃で乾燥する。前記助剤は、カラーマスターバッチと、無機充填材と、難燃剤と、静電防止剤とを含み、ポリプロピレン原料の１００重量部に対して、カラーマスターバッチが０〜２重量部、無機充填材が０〜１０重量部、難燃剤が０〜３０重量部、静電防止剤が０〜１５重量部である。前記助剤を添加するか、添加する種類は、具体的に製品の必要性によって決められる。ここで、難燃剤と静電防止剤は、それぞれ、難燃機能と静電防止機能を実現する。防火要求の高い応用分野では、通常、ポリプロピレン発泡材料に難燃機能を有することが要求され、この場合、難燃剤を添加する。電子製品の包装の応用分野では、通常、ポリプロピレン発泡材料に静電防止性能を有することが要求され、この場合、静電防止剤を添加する。
【００３４】
前記専用の平板押出ダイが中心に一列または複数列のマンドレルバーの平板押出ダイであり、前記マンドレルバーがポリプロピレン押出板の中間のホール構造を得るために用いられる。
【００３５】
前記マンドレルバーの断面形状は、辺数が３〜８辺の多角形、円形または楕円形である。
【００３６】
前記マンドレルバーの高さが０．１〜１０ｍｍであり、好ましくは、マンドレルバーの高さが０．５〜５ｍｍである。
【００３７】
前記マンドレルバーの幅が０．１〜５０ｍｍであり、好ましくは、マンドレルバーの幅が０．５〜５ｍｍである。
【００３８】
前記マンドレルバー間の距離が０．１〜２０ｍｍであり、好ましくは、隣接するマンドレルバー間の距離が１〜３ｍｍである。
【００３９】
従来技術と比較すると、本発明の優れた点は、発泡温度がポリプロピレンの融点より低く、ガスの溶解度が比較的大きいため、発泡孔の核の形成と成長プロセスが容易にコントロールされることで、発泡倍率が大きく、孔径のサイズが小さく、孔の密度の高いポリプロピレン微孔発泡材料が容易に得られる。 また、発泡母材のコアにホールを有するため、ポリプロピレン生地の内部の高温高圧ガスの拡散ルートが短縮され、飽和時間が著しく減少し、それによって、比較的厚い肉厚のポリプロピレン微孔発泡板材が容易に得られる。さらに、一台の発泡装置では、複数層の平板金型が搭載できるため、生産効率が比較的高い。
【図面の簡単な説明】
【００４０】
【図１】実施例４の微孔発泡サンプルの内部発泡孔態様の走査型電子顕微鏡の画像である。
【図２】実施例５の微孔発泡サンプルの内部発泡孔態様の走査型電子顕微鏡の画像である。
【発明を実施するための形態】
【００４１】
特性評価方法は、次の通りである。
【００４２】
ＩＳＯ ８４５標準試験に基づき、微孔発泡材料の見かけ密度を得ることで、最終の微孔発泡材料の発泡倍率が算出可能である。発泡倍率が（Ｒｅｘ）＝ρｐｏｌｙｍｅｒ／ρｆｏａｍ であり、ここで、ρｐｏｌｙｍｅｒが発泡していない重合体の密度であり、ρｆｏａｍが微孔発泡材料の見かけ密度である。液体窒素によって微孔発泡材料が切断され、断面に金を吹き付け、走査型電子顕微鏡（ＳＥＭ）を取り入れて発泡材料内部の発泡孔の構造を観察し、発泡孔の寸法を測定するとともに、発泡孔の密度を算出する。発泡孔の密度Ｎ（単位：個／ｃｍ３）＝（ｎ／Ａ）３／２×Ｒｅｘについて、ｎが走査型電子顕微鏡の画像による発泡孔の数であり、Ａが走査型電子顕微鏡の画像の実面積（単位：ｃｍ２）である。
【００４３】
ＩＳＯ １７９８、ＩＳＯ ８４４及びＩＳＯ ８０６７に基づき、それぞれ、微孔発泡材料の引張強度、圧縮強度及び引裂強度を測定する。
【００４４】
＜実施例１＞
平板発泡装置を採用してポリプロピレン母材に対して発泡を行う、ポリプロピレン微孔発泡厚板の製造方法であって、前記ポリプロピレン母材はコア構造を有し、具体的には中間に一列または一列以上のホールを有するポリプロピレン押出板である。具体的な平板発泡プロセスは、次のステップを含む。
【００４５】
（１）熱エネルギーを供給する温調システムが、平板発泡金型を発泡温度まで昇温させ、発泡温度は１３０℃である。
【００４６】
（２）コア構造を有するポリプロピレン母材を平板発泡金型の内部に入れ、油圧システムが平板発泡金型の型締を駆動し、油圧システムを１５ＭＰａに加圧し、高圧ガス輸送システムが平板発泡金型の内部に５ＭＰａの高温二酸化炭素ガスを導入する。
【００４７】
（３）高温高圧のガスがポリプロピレン母材の表面とコアから同時に拡散して重合体ベースに入り込むことであって、拡散に必要となる飽和時間が２００分である。
【００４８】
（４）溶解均衡になった後、高速デコンプシステムが平板発泡金型内のガスを高速で抜くとともに、ガス回収システムによりガスを回収し、金型が開き、ポリプロピレン母材が金型の内部から弾き出されるとともに、発泡され、ポリプロピレン微孔発泡材料が得られる。
【００４９】
＜実施例２＞
平板発泡装置を採用してポリプロピレン母材に対して発泡を行う、ポリプロピレン微孔発泡厚板の製造方法であって、前記ポリプロピレン母材はコア構造を有し、具体的には中間に一列または一列以上のホールを有するポリプロピレン押出板であり、前記ポリプロピレン押出板の厚さが５ｍｍであり、断面形状が円形であり、ホールの高さが０．１ｍｍであり、ホールの幅が５０ｍｍであり、ホール間の距離が０．１ｍｍである。具体的な平板発泡プロセスは次のステップを含む。
【００５０】
（１）熱エネルギーを供給する温調システムが、平板発泡金型を発泡温度まで昇温させ、発泡温度は１６０℃である。
【００５１】
（２）コア構造を有するポリプロピレン母材を平板発泡金型の内部にいれ、油圧システムが平板発泡金型の型締を駆動し、油圧システムを２０ＭＰａまで加圧し、高圧ガス輸送システムが平板発泡金型の内部に２５ＭＰａの高温二酸化炭素ガスを導入する。
【００５２】
（３）高温高圧のガスがポリプロピレン母材の表面とコアから同時に拡散して重合体ベースに入り込むことであって、拡散に必要となる飽和時間が３０分である。
【００５３】
（４）溶解均衡になった後、高速デコンプシステムが平板発泡金型の内部のガスを高速で抜くとともに、ガス回収システムによりガスを回収し、金型が開き、ポリプロピレン母材が金型の内部から弾き出されるとともに、 発泡され、ポリプロピレン微孔発泡材料が得られる。
【００５４】
＜実施例３＞
平板発泡装置を採用してポリプロピレン母材に対して発泡を行う、ポリプロピレン微孔発泡厚板の製造方法であって、前記ポリプロピレン母材はコア構造を有し、具体的には中間に一列または一列以上のホールを有するポリプロピレン押出板であり、前記ポリプロピレン押出板の厚さが５０ｍｍであり、 断面形状が円形であり、ホールの高さが１０ｍｍであり、ホールの幅が０．１ｍｍであり、ホール間の距離が２０ｍｍである。具体的な平板発泡プロセスは、次のステップを含む。
【００５５】
（１）熱エネルギーを供給する温調システムが平板発泡金型を発泡温度まで昇温させ、発泡温度は１５０℃である。
【００５６】
（２）コア構造を有するポリプロピレン母材を平板発泡金型の内部にいれ、油圧システムが平板発泡金型の型締を駆動し、油圧システムを２０ＭＰａまで加圧し、高圧ガス輸送システムが平板発泡金型の内部に１５ＭＰａの高温二酸化炭素ガスを導入する。
【００５７】
（３）高温高圧のガスがポリプロピレン母材の表面とコアから同時に拡散して重合体ベースに入り込むことであって、拡散に必要となる飽和時間が１００分である。
【００５８】
（４）溶解均衡になった後、高速デコンプシステムが平板発泡金型の内部のガスを高速で抜くとともに、ガス回収システムによりガスを回収し、金型が開き、ポリプロピレン母材が金型の内部から弾き出されるとともに、発泡され、ポリプロピレン微孔発泡材料が得られる。
【００５９】
＜実施例４＞
平板発泡装置を採用してポリプロピレン母材に対して発泡を行う、ポリプロピレン微孔発泡厚板的の製造方法であって、前記ポリプロピレン母材はコア構造を有し、具体的には中間に一列または一列以上のホールを有するポリプロピレン押出板であり、前記ポリプロピレン押出板の断面形状は円形であり、ホールの高さが０．５ｍｍであり、ホールの幅が５ｍｍであり、ホール間の距離が１ｍｍである。具体的な平板発泡プロセスは次のステップを含む。
【００６０】
（１）熱エネルギーを供給する温調システムが、平板発泡金型を発泡温度まで昇温させ、発泡温度は１４６℃である。
【００６１】
（２）コア構造を有するポリプロピレン母材を平板発泡金型の内部に入れ、油圧システムが平板発泡金型の型締を駆動し、油圧システムを２０ＭＰａまで加圧し、高圧ガス輸送システムが平板発泡金型の内部に１５ＭＰａの高温二酸化炭素ガスを導入する。
【００６２】
（３）高温高圧のガスがポリプロピレン母材の表面とコアから同時に拡散して重合体ベースに入り込むことであって、拡散に必要となる飽和時間が４０分である。
【００６３】
（４）溶解均衡になった後、高速デコンプシステムが平板発泡金型の内部のガスを高速で抜くとともに、ガス回収システムによりガスを回収し、金型が開き、ポリプロピレン母材が金型の内部から弾き出されると共に、発泡され、ポリプロピレン微孔発泡材料が得られる。
【００６４】
＜実施例５＞
平板発泡装置を採用してポリプロピレン母材に対して発泡を行う、ポリプロピレン微孔発泡厚板の製造方法であって、前記ポリプロピレン母材がコア構造を有し、具体的には中間に一列または一列以上のホールを有するポリプロピレン押出板であり、前記ポリプロピレン押出板の断面形状は楕円形であり、ホールの高さが５ｍｍであり、ホールの幅が０．５ｍｍであり、ホール間の距離が３ｍｍである。具体的な平板発泡プロセスは次ステップを含む。
【００６５】
（１）熱エネルギーを供給する温調システムが平板発泡金型を発泡温度まで昇温させ、発泡温度は１５８℃である。
【００６６】
（２）コア構造を有するポリプロピレン母材を平板発泡金型の内部に入れ、油圧システムが平板発泡金型の型締を駆動し、油圧システムを１７ＭＰａまで加圧し、高圧ガス輸送システムが平板発泡金型の内部に２５ＭＰａの高温二酸化炭素ガスを導入する。
【００６７】
（３）高温高圧のガスがポリプロピレン母材の表面とコアから同時に拡散すると共に、重合体ベースに入り込むことであって、拡散に必要となる飽和時間が６０分である。
【００６８】
（４）溶解均衡になった後、高速デコンプシステムが平板発泡金型の内部のガスを高速で抜くとともに、ガス回収システムによりガスを回収し、金型が開き、ポリプロピレン母材が金型の内部から弾き出されるとともに、発泡され、ポリプロピレン微孔発泡材料が得られる。
【００６９】
実施例４と５の発泡材料の検測結果は、表１の実施例４と５の発泡材料の検測結果を参照されたい。
【表１】
0005756238.tif 000002
【００７０】
＜実施例６＞
押出成形の生産ラインによって製造される、前記コア構造を有するポリプロピレン母材の製造方法であって、完備している押出し生産ラインは、混合機と、スクリュー押出機と、専用の平板押出ダイと、冷却キャリブレーションテーブルと、シャワー水タンクと、牽引機と、切断機とを含むものである。具体的な製造プロセスは次の通りである。
【００７１】
（１）溶融指数が０．１ｇ／１０ｍｉｎであるホモポリプロピレンと必要な助剤が混合機によって予め混合され、スクリュー押出機のホッパに吸入され、７０℃で乾燥される。ここで、ホモポリプロピレンと助剤の重量比は、ポリプロピレン原料の１００重量部に対してカラーマスターバッチが２重量部、無機充填材が１重量部、静電防止剤が１５重量部である。
【００７２】
（２）乾燥した原料はスクリュー押出機によって可塑化されて混合され、スクリュー押出機のパラメーターは、スクリュー軸の温度が１６０℃、ダイの温度が１８０℃、溶融体圧力が５ＭＰａ、主機回転数が１０ｒｐｍに設定される。
【００７３】
（３）可塑化したポリプロピレン溶融が専用の平板押出ダイによって成形され、コアにホールを有する溶融状態のポリプロピレン押出板が形成する。ここで、専用の平板押出ダイは、中心に一列または複数列のマンドレルバーを有する平板押出ダイであり、マンドレルバーはポリプロピレン押出板の中間のホール構造を得るために用いられ、マンドレルバーの断面形状は四角形であり、ホールの高さが０．５ｍｍであり、ホールの幅が５ｍｍであり、ホール間の距離が１ｍｍである。
【００７４】
（４）コアにホールを有する溶融状態のポリプロピレン押出板は、牽引機の引張力で冷却キャリブレーションテーブルを通過して初期の冷却と定型が行われことであって、牽引機の引取速度は１０ｃｍ／ｍｉｎであり、 冷却キャリブレーションテーブルの温度は５℃である。
【００７５】
（５）初期の定型したポリプロピレン押出板が冷却キャリブレーションテーブルを出た後、入シャワー水タンクに入り、さらに冷却されことであって、シャワーの水温は１０℃である。
【００７６】
（６）シャワー済のポリプロピレン押出板が切断機によって所定の長さに切断され、それによって、ポリプロピレン母材が得られる。
【００７７】
＜実施例７＞
押出成形の生産ラインによって製造される、前記コア構造を有するポリプロピレン母材の製造方法であって、完備している押出生産ラインは、混合機と、スクリュー押出機と、専用の平板押出ダイと、冷却キャリブレーションテーブルと、シャワー水タンクと、牽引機と切断機とを含むものである。具体的な製造プロセスは、次の通りである。
【００７８】
（１）溶融指数が５ｇ／１０ｍｉｎであるランダムポリプロピレンと必要な助剤が混合機によって予め混合され、スクリュー押出機のホッパに吸入され、８０℃で乾燥させる。ここで、ホモポリプロピレンと助剤の重量比は、ポリプロピレン原料の１００重量部に対して無機充填材が１０重量部、難燃剤が３０重量部である。
【００７９】
（２）乾燥した原料はスクリュー押出機によって可塑化されて混合され、スクリュー押出機のパラメーターは、スクリュー軸の温度が２５０℃、ダイの温度が１６０℃、溶融圧力が１５ＭＰａ、主機回転数が３０ｒｐｍに設定される。
【００８０】
（３）可塑化されたポリプロピレン溶融が専用の平板押出ダイによって成形され、コアにホールを有する溶融状態のポリプロピレン押出板が形成される。ここで、専用の平板押出ダイは、中心に一列または複数列のマンドレルバーを有する平板押出ダイであり、マンドレルバーはポリプロピレン押出板の中間のホール構造を得るために用いられ、マンドレルバーの断面形状は円形であり、ホールの高さが５ｍｍであり、ホールの幅が０．５ｍｍであり、ホール間の距離が３ｍｍである。
【００８１】
（４）コアにホールを有する溶融状態のポリプロピレン押出板が牽引機の引張力下で冷却キャリブレーションテーブルを通過して初期の冷却と定型が行われることであって、牽引機の引取速度は５０ｃｍ／ｍｉｎであり、冷却キャリブレーションテーブルの温度は２０℃である。
【００８２】
（５）初期の定型したポリプロピレン押出板が冷却定型キャリブレーションテーブルを出た後、シャワー水タンクに入り、さらに冷却されことであって、シャワー水温は３０℃である。
【００８３】
（６）シャワー済のポリプロピレン押出板が切断機によって所定の長さに切断され、それによって、ポリプロピレン母材が得られる。
【００８４】
＜実施例８＞
押出成形生産ラインによって製造される、前記コア構造を有するポリプロピレン母材の製造方法であって、完備している押出生産ラインは、混合機と、スクリュー押出機と、専用の平板押出ダイと、冷却キャリブレーションテーブルと、シャワー水タンクと、牽引機と切断機とを含むものである。具体的な製造プロセスは、次の通りである。
【００８５】
（１）溶融指数が５ｇ／１０ｍｉｎであるランダムポリプロピレンと必要な助剤が混合機によって予め混合され、スクリュー押出機のホッパに吸入され、８０℃で乾燥させる。ここで、ホモポリプロピレンと助剤の重量比は、ポリプロピレン原料の１００重量部に対して、無機充填材が１０重量部、難燃剤が１５重量部である。
【００８６】
（２）乾燥した原料はスクリュー押出機によって可塑化されて混合され、スクリュー押出機のパラメーターは、スクリュー軸の温度が２５０℃、ダイの温度が１６０℃、溶融圧力が１５ＭＰａ、主機回転数が３０ｒｐｍに設定される。
【００８７】
（３）可塑化されたポリプロピレン溶融が専用の平板押出ダイによって成形され、コアにホールを有する溶融状態のポリプロピレン押出板が形成される。ここで、専用の平板押出ダイは、中心に一列または複数列のマンドレルバーを有する平板押出ダイであり、マンドレルバーはポリプロピレン押出板の中間のホール構造を得るために用いられ、マンドレルバーの断面形状は円形であり、ホールの高さが５ｍｍであり、ホールの幅が０．５ｍｍであり、 ホール間の距離が３ｍｍである。
【００８８】
（４）コアにホールを有する溶融状態のポリプロピレン押出板が牽引機の引張力下で冷却キャリブレーションテーブルを通過して初期の冷却と定型が行われることであって、牽引機の引取速度は５０ｃｍ／ｍｉｎであり、冷却キャリブレーションテーブルの温度は２０℃である。
【００８９】
（５）初期の定型したポリプロピレン押出板が冷却定型キャリブレーションテーブルを出た後、シャワー水タンクに入り、さらに冷却されることであって、シャワー水温は１０℃である。
【００９０】
（６）シャワー済のポリプロピレン押出板が切断機によって所定の長さに切断され、それによって、ポリプロピレン母材が得られる。
【００９１】
＜実施例９＞
押出成形の生産ラインによって製造される、前記コア構造を有するポリプロピレン母材の製造方法であって、完備している押出生産ラインは、混合機と、スクリュー押出機と、専用の平板押出ダイと、冷却キャリブレーションテーブルと、シャワー水タンクと、牽引機と切断機とを含むものである。具体的な製造プロセスは、次の通りである。
【００９２】
（１）溶融指数が３．０ｇ／１０ｍｉｎであるランダムポリプロピレンと必要な助剤が混合機によって予め混合され、スクリュー押出機のホッパに吸入され、８０℃で２時間乾燥させる。ここで、ホモポリプロピレンと助剤の重量比は、ポリプロピレン原料の１００重量部に対して、無機充填材が１０重量部、静電防止剤が１０重量部である。スクリーンチェンジャーの温度が１７５℃である
【００９３】
（２）乾燥した原料がスクリュー押出機によって可塑化されて混合され、スクリュー押出機のパラメーターは、スクリュー押出機の１領域から７領域までのスクリュー軸の加工温度が、それぞれ、１６０℃、１８０℃、１８０℃、１８０℃、１８０℃、１７５℃、１７５℃、ダイの温度が１６０℃、溶融圧力が１５ＭＰａ、主機回転数が５０ｒｐｍに設定される。
【００９４】
（３）可塑化されたポリプロピレン溶融体は専用の平板押出ダイによって成形され、コアにホールを有する溶融状態のポリプロピレン押出板が形成される。ここで、専用の平板押出ダイは、中心に一列または複数列のマンドレルバーを有する平板押出ダイであり、マンドレルバーはポリプロピレン押出板の中間のホール構造を得るために用いられ、マンドレルバーの断面形状は円形であり、ホールの高さが１ｍｍであり、ホールの幅が１０ｍｍであり、ホール間の距離が５ｍｍである。
【００９５】
（４）コアにホールを有する溶融状態のポリプロピレン押出板が牽引機の引張力下で冷却キャリブレーションテーブルを通過して初期の冷却と定型が行われることであって、牽引機の引取速度は５０ｃｍ／ｍｉｎであり、冷却キャリブレーションテーブルの温度が２０℃であり、真空度が０．０１ＭＰａである。
【００９６】
（５）初期定型したポリプロピレン押出板が冷却キャリブレーションテーブルを出た後、シャワー水タンクに入り、さらに冷却されることであって、シャワーの水温は１０℃である。
【００９７】
（６）シャワー済のポリプロピレン押出板が切断機によって所定の長さに切断され、それによって、ポリプロピレン母材が得られる。
【００９８】
＜実施例１０＞
押出成形の生産ラインによって製造される、前記コア構造を有するポリプロピレン母材の製造方法であって、完備している押出生産ラインは、混合機と、スクリュー押出機と、専用の平板押出ダイと、冷却キャリブレーションテーブルと、シャワー水タンクと、牽引機と、切断機とを含むものである。具体的な製造プロセスは、次の通りである。
【００９９】
（１）溶融指数が３．０ｇ／１０ｍｉｎであるランダムポリプロピレンをスクリュー押出機のホッパに吸入し、８０℃で２時間乾燥する。
【０１００】
（２）乾燥した原料がスクリュー押出機によって可塑化されて混合され、スクリュー押出機のパラメーターは、スクリュー押出機の１領域から７領域までのスクリュー軸の加工温度が、それぞれ１６０℃、１８０℃、１８０℃、１８０℃、１８０℃、１７５℃、１７５℃、ダイの温度が１６０℃、溶融圧力が１５ＭＰａ、主機回転数が５０ｒｐｍに設定される。
【０１０１】
（３）可塑化されたポリプロピレン溶融体が専用の平板押出ダイによって成形され、コアにホールを有する溶融状態のポリプロピレン押出板が形成される。ここで、専用の平板押出ダイは、中心に一列または複数列のマンドレルバーを有する平板押出ダイであり、マンドレルバーはポリプロピレン押出板の中間のホール構造を得るために用いられ、マンドレルバーの断面形状は円形であり、ホールの高さが１ｍｍであり、ホールの幅が１０ｍｍであり、 ホール間の距離が５ｍｍである。
【０１０２】
（４） コアにホールを有する溶融状態のポリプロピレン押出板は牽引機の引張力下で冷却キャリブレーションテーブルを通過して初期の冷却と定型が行われることであって、牽引機の引取速度は５０ｃｍ／ｍｉｎであり、冷却キャリブレーションテーブルの温度が２０℃であり、真空度が０．０１ＭＰａである。
【０１０３】
（５）初期の定型したポリプロピレン押出板が冷却キャリブレーションテーブルを出た後、シャワー水タンクに入り、さらに冷却されることであって、シャワーの水温は１０℃である。
【０１０４】
（６）シャワー済のポリプロピレン押出板が切断機によって所定の長さに切断され、それによって、ポリプロピレン母材が得られる。
【図１】
0005756238.tif 000003
【図２】
0005756238.tif 000004